(57)【要約】【課題】本発明は、高い抗張力保持率と、高い伸度保持率とを両方達成可能なウレタンエラストマーを提供することを課題とする。【解決手段】本発明のウレタン樹脂組成物は、ウレタンプレポリマー（Ａ）を含む主剤（ｉ）と、ポリオール化合物（Ｂ）及びシリカ粒子（Ｃ）を含む硬化剤（ｉｉ）とを含むウレタン樹脂組成物であり、前記ウレタンプレポリマー（Ａ）が、ポリオール成分（ａ１）とポリイソシアネート成分（ａ２）との反応物であって、イソシアネート基を有するものであり、前記ポリオール成分（ａ１）が、ポリエーテルポリオール、ポリエステルポリオール及びポリカーボネートポリオールからなる群より選ばれる少なくとも１種のポリマーポリオールを含むものであり、前記シリカ粒子（Ｃ）が、１ｎｍ以上２００ｎｍ以下の平均粒子径を有するものである。【選択図】なし【特許請求の範囲】
【請求項１】
ウレタンプレポリマー（Ａ）を含む主剤（ｉ）と、ポリオール化合物（Ｂ）及びシリカ粒子（Ｃ）を含む硬化剤（ｉｉ）とを含むウレタン樹脂組成物であり、
前記ウレタンプレポリマー（Ａ）が、ポリオール成分（ａ１）とポリイソシアネート成分（ａ２）との反応物であって、イソシアネート基を有するものであり、
前記ポリオール成分（ａ１）が、ポリエーテルポリオール、ポリエステルポリオール及びポリカーボネートポリオールからなる群より選ばれる少なくとも１種のポリマーポリオールを含むものであり、
前記シリカ粒子（Ｃ）が、１ｎｍ以上２００ｎｍ以下の平均粒子径を有するものであるウレタン樹脂組成物。
【請求項２】
前記ポリイソシアネート（ａ２）が、脂肪族ポリイソシアネート又は脂環式ポリイソシアネートである請求項１記載のウレタン樹脂組成物。
【請求項３】
前記ポリマーポリオールが、ポリエステルポリオールを含むものである請求項１又は２記載のウレタン樹脂組成物。
【請求項４】
前記ポリマーポリオールの数平均分子量が、７００以上である請求項１〜３のいずれか１項記載のウレタン樹脂組成物。
【請求項５】
前記シリカ粒子（Ｃ）の含有量が、前記ウレタンプレポリマー（Ａ）１００質量部に対して、０．３質量部以上５質量部以下である請求項１〜４のいずれか１項記載のウレタン樹脂組成物。
【請求項６】
請求項１〜５のいずれか１項記載のウレタン樹脂組成物の硬化物。
【発明の詳細な説明】
【技術分野】
【０００１】
本発明は、樹脂組成物及び該樹脂組成物から形成される物品に関する。
【背景技術】
【０００２】
ポリウレタンエラストマーは、エラストマー（ゴム弾性を示す樹脂）の中でも、ウレタン結合を有するものをいい、他のエラストマーと比べて、各種の機械的特性（引張強度、引裂強度、耐摩耗性、ゴム弾性、衝撃吸収性等）、物理・化学的特性（耐薬品性、耐オゾン性、耐熱性、耐加水分解性等）などに優れており、スポーツ用品、レジャー用品、船舶部材、自動車部材、航空機部材、建材、電子機器部材等の幅広い分野で注目を集めている。
【０００３】
こうしたウレタンエラストマーとしては、末端イソシアネートプレポリマーと、芳香族アミンと、疎水性シリカを含む樹脂組成物が知られている（例えば、特許文献１ご参照）。また、イソシアネート基末端ウレタンプレポリマーを含む主剤と、イソシアネート基反応性化合物として芳香族ポリアミン化合物を含む硬化剤と、さらにヒュームドシリカを含む樹脂組成物が知られている（例えば、特許文献２ご参照）。
【先行技術文献】
【特許文献】
【０００４】
【特許文献１】特開２００９−２４２５９９号公報
【特許文献２】特開２０１３−０８６２１７号公報
【発明の概要】
【発明が解決しようとする課題】
【０００５】
ところが、従来から知られる上述のウレタンエラストマーでは、湿熱条件下における抗張力保持率と、伸度保持率が十分でない場合があった。本発明は、前記事情に鑑みてなされたものであり、高い抗張力保持率と、高い伸度保持率とを両方達成可能なウレタンエラストマーを提供することを課題とする。
【課題を解決するための手段】
【０００６】
本発明のウレタン樹脂組成物は、ウレタンプレポリマー（Ａ）を含む主剤（ｉ）と、ポリオール化合物（Ｂ）及びシリカ粒子（Ｃ）を含む硬化剤（ｉｉ）とを含むものであり、前記ウレタンプレポリマー（Ａ）が、ポリオール成分（ａ１）とポリイソシアネート成分（ａ２）との反応物であって、イソシアネート基を有するものであり、前記ポリオール成分（ａ１）が、ポリエーテルポリオール、ポリエステルポリオール及びポリカーボネートポリオールからなる群より選ばれる少なくとも１種のポリマーポリオールを含むものであり、前記シリカ粒子（Ｃ）が、１ｎｍ以上２００ｎｍ以下の平均粒子径を有するものである。
【発明の効果】
【０００７】
本発明のウレタン樹脂組成物を用いることで、湿熱条件下における高い抗張力保持率と、高い伸度保持率とを両方達成可能なウレタンエラストマーを提供することができる。
【発明を実施するための形態】
【０００８】
本発明のウレタン樹脂組成物は、主剤（ｉ）と硬化剤（ｉｉ）とを含む。
【０００９】
前記主剤（ｉ）は、ウレタンプレポリマー（Ａ）を含む。
【００１０】
前記ウレタンプレポリマーは、ポリオール成分（ａ１）とポリイソシアネート成分（ａ２）との反応物であって、イソシアネート基を有するものである。
【００１１】
前記ポリオール成分（ａ１）は、ポリエーテルポリオール、ポリエステルポリオール及びポリカーボネートポリオールからなる群より選ばれる少なくとも１種のポリマーポリオールを含む。
【００１２】
前記ポリエーテルポリオールとしては、ポリオキシアルキレンポリオールが好ましく、必要に応じ活性水素原子を２個以上有する化合物の１種又は２種以上を開始剤として用いて、アルキレンオキシド等の環状エーテルを開環重合させたもの等が挙げられる。
【００１３】
前記環状エーテルの炭素原子数は、好ましくは２〜１０、より好ましくは２〜６、さらに好ましくは２〜４である。前記環状エーテルに含まれる水素原子は、ハロゲン原子で置換されていてもよい。前記環状エーテルとしては、１種又は２種以上を用いることができ、例えば、エチレンオキシド、プロピレンオキシド、１，２−ブチレンオキシド、２，３−ブチレンオキシド、スチレンオキシド、エピクロロヒドリン、テトラヒドロフラン、アルキル化テトラヒドロフラン等が挙げられる。
【００１４】
前記開始剤としては、１種又は２種以上を用いることができ、例えば、エチレングリコール、ジエチレングリコール、プロピレングリコール、トリメチレングリコール、１，３−ブタンジオール、１，４−ブタンジオール、１，６−ヘキサンジオール、ネオペンチルグリコール、水等の活性水素原子を２個有する化合物；グリセリン、ジグリセリン、トリメチロールエタン、トリメチロールプロパン、ヘキサントリオール、モノエタノールアミン、ジエタノールアミン、トリエタノールアミン、エチレンジアミン、ペンタエリスリトール、糖類等の活性水素原子を３個以上有する化合物などが挙げられる。
【００１５】
前記ポリエステルポリオールとしては、例えば、低分子量ポリオール（例えば、分子量５０以上３００以下のポリオール）とポリカルボン酸とをエステル化反応して得られるポリエステルポリオール；ε−カプロラクトン等の環状エステル化合物を開環重合反応して得られるポリエステルポリオール；これらの共重合ポリエステルポリオールなどが挙げられる。
【００１６】
前記ポリエステルポリオールの製造に用いられる低分子量ポリオールとしては、分子量が５０以上３００以下程度のポリオールを用いることができ、例えば、エチレングリコール、プロピレングリコール、１，４−ブタンジオール、１，５−ペンタンジオール、１，６−ヘキサンジオール、２−メチル−１，３−プロパンジオール、３−メチル−１，５−ペンタンジオール、ジエチレングリコール、ジプロピレングリコール、ネオペンチルグリコール、１，３−ブタンジオール、トリメチルールプロパン、グリセリン等の炭素原子数２以上６以下の脂肪族ポリオール（ジオール又は３官能以上のポリオール）；１，４−シクロヘキサンジオール、シクロヘキサンジメタノール等の脂環式構造含有ポリオール；ビスフェノールＡ、ビスフェノールＦ等のビスフェノール化合物及びそれらのアルキレンオキシド付加物等の芳香族構造含有ポリオールなどが挙げられる。
【００１７】
前記ポリエステルポリオールの製造に用いられるポリカルボン酸としては、コハク酸、アジピン酸、セバシン酸、ドデカンジカルボン酸等の脂肪族ポリカルボン酸；テレフタル酸、イソフタル酸、フタル酸、ナフタレンジカルボン酸等の芳香族ポリカルボン酸；並びに前記脂肪族ポリカルボン酸及び芳香族ポリカルボン酸の無水物又はエステル形成性誘導体などが挙げられる。
【００１８】
前記ポリカーボネートポリオールとしては、例えば、炭酸エステルとポリオールとの反応物；ホスゲンとビスフェノールＡ等との反応物などが挙げられる。
【００１９】
前記炭酸エステルとしては、例えば、メチルカーボネート、ジメチルカーボネート、エチルカーボネート、ジエチルカーボネート、シクロカーボネート、ジフェニルカーボネート等が挙げられる。
【００２０】
前記炭酸エステルと反応しうるポリオールとしては、例えば、上記低分子量ポリオールとして例示したポリオール；ポリエーテルポリオール（ポリエチレングリコール、ポリプロピレングリコール等）、ポリエステルポリオール（ポリヘキサメチレンアジペート等）等の高分子量ポリオール（重量平均分子量５００以上５，０００以下）などが挙げられる。
【００２１】
前記ポリオール成分（ａ１）に含まれるポリエーテルポリオール、ポリエステルポリオール及びポリカーボネートポリオールの合計の含有率は、好ましくは５０質量％以上、より好ましくは８０質量％以上、さらに好ましくは９０質量％以上であり、上限は１００質量％である。
【００２２】
前記ポリオール成分（ａ１）は、ポリマーポリオールとして、さらに、ポリラクトンポリオールを含んでいてもよい。
前記ポリラクトンポリオールとしては、前記ポリエーテルポリオール、ポリエステルポリオール、ポリカーボネートポリオールからなる群より選ばれる１種以上及び／又は前記ポリエステルポリオールの製造に用いられる低分子量ポリオールを開始剤として、ラクトン化合物と反応（付加）させたもの等を用いることができる。
【００２３】
前記ラクトン化合物としては、１種又は２種以上を用いることができ、例えば、δ−バレロラクトン、β−メチル−δ−バレロラクトン、ε−カプロラクトン、α−メチル−ε−カプロラクトン、β−メチル−ε−カプロラクトン、γ−メチル−ε−カプロラクトン、β、δ−ジメチル−ε−カプロラクトン、３，３，５−トリメチル−ε−カプロラクトン、エナントラクトン（７−ヘプタノリド）、ドデカノラクトン（１２−ドデカノリド）等を用いることができる。
【００２４】
前記ラクトン化合物の付加率は、前記ポリエーテルポリオール、ポリエステルポリオール、ポリカーボネートポリオールからなる群より選ばれる１種以上及び／又は前記低分子量ポリオールの合計１モルに対して、好ましくは１モル以上、より好ましくは５モル以上、さらに好ましくは１０モル以上であり、好ましくは１００モル以下、より好ましくは５０モル以下、さらに好ましくは３０モル以下である。
【００２５】
前記ポリマーポリオールとしては、ポリエステルポリオールを含むことが好ましい。ポリエステルポリオールを含む場合、該ポリエステルポリオールの含有率は、前記ポリマーポリオール中、好ましくは３０質量％以上、より好ましくは５０質量％以上、さらに好ましくは８０質量％以上であり、上限は１００質量％である。
【００２６】
前記ポリマーポリオールの官能数は、２以上であり、３以上であってもよく、５以下であることが好ましい。
【００２７】
前記ポリマーポリオールの数平均分子量は、好ましくは３００以上、より好ましくは５００以上、さらに好ましくは７００以上であり、好ましくは５，０００以下、より好ましくは３，０００以下である。
【００２８】
前記ポリマーポリオールの含有率は、前記ポリオール（ａ１）中、好ましくは５０質量％以上、より好ましくは６０質量％以上、さらに好ましくは７０質量％以上であり、上限は１００質量％である。
【００２９】
前記ポリオール成分は、低分子量ポリオールを含んでいてもよい。前記ポ低分子量ポリオールとしては、１種又は２種以上を用いることができ、例えば、エチレングリコール、ジエチレングリコール、１，２−プロパンジオール、１，３−プロパンジオール、２−メチル−１，３−プロパンジオール、２−ブチル−２−エチル−１，３−プロパンジオール、１，３−ブタンジオール、１，４−ブタンジオール、ネオペンチルグリコール（２，２−ジメチル−１，３−プロパンジオール）、２−イソプロピル−１，４−ブタンジオール、３−メチル−２，４−ペンタンジオール、２，４−ペンタンジオール、１，５−ペンタンジオール、３−メチル−１，５−ペンタンジオール、２−メチル−２，４−ペンタンジオール、２，４−ジメチル−１，５−ペンタンジオール、２，４−ジエチル−１，５−ペンタンジオール、１，５−ヘキサンジオール、１，６−ヘキサンジオール、２−エチル−１，３−ヘキサンジオール、２−エチル−１，６−ヘキサンジオール、１，７−ヘプタンジオール、３，５−ヘプタンジオール、１，８−オクタンジオール、２−メチル−１，８−オクタンジオール、１，９−ノナンジオール、１，１０−デカンジオール等の脂肪族ジオール；グリセリン、トリメチロールプロパン等の脂肪族トリオール；シクロヘキサンジメタノール（例えば１，４−シクロヘキサンジメタノール）、シクロヘキサンジオール（例えば１，３−シクロヘキサンジオール、１，４−シクロヘキサンジオール）、２−ビス（４−ヒドロキシシクロヘキシル）−プロパン等の脂環式ジオールなどが挙げられる。
【００３０】
前記低分子量ポリオールを含む場合、前記低分子量ポリオールの含有量は、前記ポリマーポリオール１００質量部に対して、好ましくは２０質量部以下、より好ましくは１０質量部以下である。
【００３１】
前記ポリイソシアネート成分（ａ２）としては、１種又は２種以上を用いることができ、例えば、シクロヘキサンジイソシアネート、ジシクロヘキシルメタンジイソシアネート、イソホロンジイソシアネート等の脂環式構造を有するポリイソシアネート；４，４’−ジフェニルメタンジイソシアネート、２，４’−ジフェニルメタンジイソシアネート、カルボジイミド変性ジフェニルメタンジイソシアネート、クルードジフェニルメタンジイソシアネート、フェニレンジイソシアネート、トリレンジイソシアネート、ナフタレンジイソシアネート等の芳香族ポリイソシアネート；ヘキサメチレンジイソシアネート、リジンジイソシアネート、キシリレンジイソシアネート、テトラメチルキシリレンジイソシアネート等の脂肪族ポリイソシアネートが挙げられる。
【００３２】
前記ポリイソシアネート成分（ａ２）に含まれるイソシアネート基と、前記ポリオール成分（ａ１）に含まれる活性水素原子を有する基（ヒドロキシル基、アミノ基、メルカプト基等）との当量比（ＮＣＯ／Ｈ）は、好ましくは１．３以上、より好ましくは１．５以上であり、好ましくは６．５以下、より好ましくは４以下、特に好ましくは３以下である。
【００３３】
前記ウレタンプレポリマー（Ａ）は、前記ポリオール成分（ａ１）と前記ポリイソシアネート成分（ａ２）とを反応させることにより製造することができる。前記ポリオール成分（ａ１）の全量と、前記ポリイソシアネート成分（ａ２）の全量を一度に反応させてもよく、前記ポリオール成分（ａ１）と前記ポリイソシアネート成分（ａ２）の一部を反応させ、得られた反応物と前記ポリイソシアネート成分（ａ２）の残部とを反応させてもよい。
【００３４】
前記ウレタンプレポリマー（Ａ）のイソシアネート基当量は、好ましくは２００ｇ／ｅｑ．以上、より好ましくは３００ｇ／ｅｑ．以上であり、好ましくは３，０００ｇ／ｅｑ．以下、より好ましくは２，０００ｇ／ｅｑ．以下である。
【００３５】
本明細書において、官能基当量は、官能基１個あたりの分子量を表すものとし、前記ウレタンプレポリマー（Ａ）のイソシアネート基当量（ＮＣＯ当量）は、ＪＩＳ−Ｋ−７３０１：２００３に規定の方法に準拠して、試料を乾燥トルエンに溶解し、過剰のジ−ｎ−ブチルアミン溶液を加えて反応させ、残存するジ−ｎ−ブチルアミンを塩酸標準溶液で逆滴定して求めた値を表す。
【００３６】
前記ウレタンプレポリマー（Ａ）の粘度（８０℃）は、好ましくは２，０００ｍＰａ・ｓ以下、より好ましくは１，５００ｍＰａ・ｓ以下であり、例えば３００ｍＰａ・ｓ以上、さらには５００ｍＰａ・ｓ以上であってもよい。
前記ウレタンプレポリマー（Ａ）の粘度（８０℃）は、温度８０℃において、Ｂ型粘度計を用いて測定することができる。
【００３７】
前記硬化剤（ｉｉ）は、ポリオール化合物（Ｂ）及びシリカ粒子（Ｃ）を含む。硬化剤（ｉｉ）にポリオール化合物（Ｂ）及びシリカ粒子（Ｃ）の両方を含むことで、湿熱条件下における高い抗張力保持率と、高い伸度保持率とを両方達成可能なポリウレタンエラストマーを提供することが容易となる。
【００３８】
前記ポリオール化合物（Ｂ）としては、１種又は２種以上を用いることができ、例えば、エチレングリコール、ジエチレングリコール、１，２−プロパンジオール、１，３−プロパンジオール、２−メチル−１，３−プロパンジオール、２−ブチル−２−エチル−１，３−プロパンジオール、１，３−ブタンジオール、１，４−ブタンジオール、ネオペンチルグリコール（２，２−ジメチル−１，３−プロパンジオール）、２−イソプロピル−１，４−ブタンジオール、３−メチル−２，４−ペンタンジオール、２，４−ペンタンジオール、１，５−ペンタンジオール、３−メチル−１，５−ペンタンジオール、２−メチル−２，４−ペンタンジオール、２，４−ジメチル−１，５−ペンタンジオール、２，４−ジエチル−１，５−ペンタンジオール、１，５−ヘキサンジオール、１，６−ヘキサンジオール、２−エチル−１，３−ヘキサンジオール、２−エチル−１，６−ヘキサンジオール、１，７−ヘプタンジオール、３，５−ヘプタンジオール、１，８−オクタンジオール、２−メチル−１，８−オクタンジオール、１，９−ノナンジオール、１，１０−デカンジオール等の脂肪族ジオール；ビスフェノールＡ等のビスフェノール化合物；ビスフェノール化合物のアルキレンオキサイド付加物；グリセリン、トリメチロールプロパン等の脂肪族トリオール；ペンタエリスリトール、ジペンタエリスリトール等の４官能以上の脂肪族ポリオール；シクロヘキサンジメタノール（例えば１，４−シクロヘキサンジメタノール）、シクロヘキサンジオール（例えば１，３−シクロヘキサンジオール、１，４−シクロヘキサンジオール）、２−ビス（４−ヒドロキシシクロヘキシル）−プロパン等の脂環式ジオール；ポリエーテルポリオール、ポリエステルポリオール、ポリカプロラクトンポリオール、ポリカーボネートポリオール等のポリマーポリオールなどが挙げられる。
【００３９】
前記ポリオール化合物（Ｂ）は、ジオール化合物（ｂ１）と、３官能以上のポリオール化合物（ｂ２）とを含むことが好ましい。前記３官能以上のポリオール化合物（ｂ１）の含有率は、前記ポリオール化合物（Ｂ）中、好ましくは３０質量％以上、より好ましくは５０質量％以上であり、好ましくは１００質量％以下、より好ましくは９０質量％以下である。
【００４０】
前記硬化剤（ｉｉ）中、ポリオール化合物（Ｂ）の含有率は、好ましくは８０質量％以上、より好ましくは９０質量％以上、さらに好ましくは９５質量％以上であり、上限は１００質量％である。
【００４１】
前記硬化剤は、さらに、ポリアミン化合物（Ｄ）を含んでいてもよい。前記ポリアミン化合物（Ｄ）としては、１種又は２種以上を用いることができ、例えば、エチレンジアミン、プロパンジアミン、ヘキサンジアミン、イソホロンジアミン等の脂肪族又は脂環式アミン化合物；フェニレンジアミン、３，３’−ジクロロ−４，４’−ジアミノジフェニルメタン、ポリアミノクロロフェニルメタン化合物等の芳香族アミン化合物；前記芳香族アミン化合物の多量体（好ましくは２〜４量体）；及びこれらの混合物等が挙げられる。
【００４２】
前記硬化剤（ｉｉ）に含まれるイソシアネート基と反応しうる基の合計モル数と、主剤（ｉ）のイソシアネート基のモル数との比（［前記硬化剤（ｉｉ）及び必要に応じて用いる助剤（ｉｉｉ）のイソシアネート基と反応する基の合計モル数］／［ウレタンプレポリマー（Ａ）のイソシアネート基のモル数］。以下、「Ｒ値」という。）は、好ましくは０．７〜１．１、より好ましくは０．８〜１である。
【００４３】
前記ポリアミン化合物（Ｄ）を含む場合は、その含有量は、前記ポリオール化合物（Ｂ）１００質量部に対して、例えば０．１質量部以上、さらには１質量部以上であってもよく、好ましくは１０質量部以下、より好ましくは５質量部以下であり、０質量部であってもよい。
【００４４】
前記硬化剤（ｉｉ）は、シリカ粒子（Ｃ）を含む。前記シリカ粒子（Ｃ）のＳｉＯ2含有率は、９９．５質量％以上であってもよく、好ましくは９９．７質量％以上であってもよく、上限は１００質量％である。
【００４５】
前記シリカ粒子（Ｃ）の平均粒子径は、１ｎｍ以上であり、好ましくは５ｎｍ以上、より好ましくは７ｎｍ以上、さらに好ましくは１０ｎｍ以上であり、２００ｎｍ以下であり、好ましくは１００ｎｍ以下、より好ましくは５０ｎｍ以下、さらに好ましくは２０ｎｍ以下である。
【００４６】
前記シリカ粒子（Ｃ）の平均粒子径は、ＢＥＴ法により求めた比表面積から算出することができる。
【００４７】
前記シリカ粒子（Ｃ）の比表面積は、好ましくは１０ｍ2／ｇ以上、より好ましくは２０ｍ2／ｇ以上、さらに好ましくは５０ｍ2／ｇ以上であり、好ましくは２，５００ｍ2／ｇ以下、より好ましくは７００ｍ2／ｇ以下、さらに好ましくは５００ｍ2／ｇ以下である。
【００４８】
前記シリカ粒子（Ｃ）の比表面積は、ＢＥＴ法により測定することができる。
【００４９】
前記シリカ粒子（Ｃ）は、親水性であっても疎水性であってもよい。前記シリカ粒子（Ｃ）が疎水性である場合、この疎水性シリカ粒子は、ケイ素原子に結合した表面基として、炭素原子数１〜２０（好ましくは炭素原子数１〜１８）のアルキル基や、（メタ）アクリロイル基等を有していてもよい。
【００５０】
前記シリカ粒子（Ｃ）は、予め有機溶剤に分散させてから硬化剤（ｉｉ）と混合してもよい。前記有機溶剤としては、１種又は２種以上を用いることができ、例えば、トルエン等の芳香族炭化水素溶剤；酢酸エチル、酢酸ブチル等のエステル溶剤；アセトン、メチルエチルケトン、シクロヘキサノン、３−ペンタノン等のケトン溶剤；プロピレングリコールモノメチルエーテル、プロピレングリコールモノエチルエーテル、プロピレングリコールモノ−ｎ−プロピルエーテル、エチルカルビトール等のエーテル溶剤；アセトニトリル、プロピオニトリル、イソブチロニトリル、バレロニトリル等のニトリル溶剤；ジメチルスルホキシド等のスルホキシド溶剤；メチルホルムアミド、ジメチルアセトアミド、Ｎ−メチル−２−ピロリドン等のアミド溶剤などが挙げられる。
【００５１】
前記シリカ粒子（Ｃ）の含有率は、前記硬化剤（ｉｉ）中、好ましくは１質量％以上、より好ましくは３質量％以上、さらに好ましくは５質量％以上であり、好ましくは５０質量％以下、より好ましくは４０質量％以下、さらに好ましくは３０質量％以下であり、２０質量％以下であってもよい。
【００５２】
前記樹脂組成物は、有機溶剤、改質剤、触媒、整泡剤、硬化剤、充填剤、顔料、増粘剤、酸化防止剤、紫外線吸収剤、界面活性剤、難燃剤、可塑剤、強化繊維（ガラス（長繊維・短繊維）、炭素繊維等）等の１種又は２種以上を添加剤として含んでいてもよい。前記添加剤は、主剤（ｉ）に含まれていてもよく、硬化剤（ｉｉ）に含まれていてもよい。
【００５３】
前記樹脂組成物を硬化させることで、本発明の硬化物を得ることができる。硬化温度は、例えば７０℃以上２００℃以下であり、硬化時間は、例えば１時間以上２０時間以下である。
【００５４】
前記硬化物の抗張力は、用途に応じ必要とされる硬度により異なるが、通常、０．１ＭＰａ〜１００ＭＰａの範囲にあることが好ましく、高硬度の場合は、好ましくは１０ＭＰａ以上、より好ましくは２０ＭＰａ以上、さらに好ましくは３０ＭＰａ以上であり、例えば６０ＭＰａ以下、さらには５０ＭＰａ以下であってもよく、低硬度の場合は、好ましくは３０ＭＰａ以下、より好ましくは２０ＭＰａ以下、さらに好ましくは１０ＭＰａであり、例えば０．１ＭＰａ以上であってもよく、１ＭＰａ以上であってもよい。
【００５５】
前記硬化物の抗張力は、厚さ２ｍｍのシートを用い、ＪＩＳ  Ｋ  ７３１２に準拠して測定することができる。
【００５６】
前記硬化物は、湿熱条件下においても抗張力を維持することができる。温度８０℃、湿度９５％ＲＨの条件下に４週間保持する湿熱試験を行った場合、湿熱試験前の抗張力をＰ0、湿熱試験後の抗張力をＰ1として、湿熱条件下における抗張力保持率を以下の式に基づいて算出すると、該湿熱条件下における抗張力保持率は、好ましくは１０％以上、より好ましくは２０％以上、さらに好ましくは３０％以上であり、例えば２００％以下、さらには１５０％以下であってもよい。
湿熱条件下における抗張力保持率（％）＝（Ｐ1−Ｐ0）／Ｐ0×１００
【００５７】
前記硬化物の伸度は、用途に応じ必要とされる硬度により異なるが、通常、５０〜２，０００％の範囲にあることが好ましく、高硬度の場合は、好ましくは１００％以上、より好ましくは２００％以上、さらに好ましくは３００％以上であり、例えば５００％以下、さらには４００％以下であってもよく、低硬度の場合は、好ましくは２００％以上、より好ましくは４００％以上であり、例えば１，５００％以下、１，０００％以下であってもよい。
【００５８】
前記硬化物の伸度は、厚さ２ｍｍのシートを用い、ＪＩＳ  Ｋ  ７３１２に準拠して測定することができる。
【００５９】
前記硬化物は、湿熱条件下においても伸度を維持することができる。温度８０℃、湿度９５％ＲＨの条件下に４週間保持する湿熱試験を行った場合、湿熱試験前の伸度をＥ0、湿熱試験後の伸度をＥ1として、湿熱条件下における伸度保持率を以下の式に基づいて算出すると、該湿熱条件下における伸度保持率は、好ましくは３０％以上、より好ましくは５０％以上、さらに好ましくは６０％以上であり、例えば２００％以下、さらには１５０％以下であってもよい。
湿熱条件下における伸度保持率（％）＝（Ｅ1−Ｅ0）／Ｅ0×１００
【００６０】
前記硬化物の１００％モジュラスは、用途に応じ必要とされる硬度により異なるが、通常、０．０１〜１０ＭＰａの範囲にあることが好ましく、高硬度の場合は、例えば１ＭＰａ以上、より好ましくは２．５ＭＰａ以上、さらに好ましくは３ＭＰａ以上であり、例えば１０ＭＰａ以下、さらには５ＭＰａ以下であってもよく、低硬度の場合は、例えば、０．０５ＭＰａ以上、より好ましくは０．１ＭＰａ以上であり、好ましくは３ＭＰａ以下、より好ましくは１ＭＰａ以下である。
【００６１】
前記硬化物は、湿熱条件下においても１００％モジュラスの値を維持することができる。温度８０℃、湿度９５％ＲＨの条件下に４週間保持する湿熱試験を行った場合、湿熱試験前の伸度をＭ0、湿熱試験後の伸度をＭ1として、湿熱条件下における伸度保持率を以下の式に基づいて算出すると、該湿熱条件下における１００％モジュラス保持率は、好ましくは３０％以上、より好ましくは５０％以上、さらに好ましくは６０％以上であり、例えば２００％以下、さらには１５０％以下であってもよい。
湿熱条件下における１００％モジュラス率（％）＝（Ｍ1−Ｍ0）／Ｍ0×１００
【００６２】
本発明の硬化物は、湿熱条件下においても抗張力と、伸度を保持することができ、スポーツ用品、レジャー用品、船舶部材、自動車部材、航空機部材、建材、電子機器部材等に用いることができる。
【実施例】
【００６３】
以下、実施例を挙げて本発明をより具体的に説明する。
【００６４】
［合成例（イ）〜（ニ）］
窒素導入管、還流冷却器、温度計、攪拌機を備えた３リットルの４ツ口丸底フラスコに、表１に示す組成で、必要に応じメチルエチルケトン、ポリイソシアネート（ａ２）を仕込み、攪拌を開始した。次いで、表１に示すポリオール（ａ１）を仕込み混合し、窒素雰囲気下７０℃で３時間反応を行った。次いで、表１に示す活性水素原子を含む化合物（ｘ３）を発熱に注意しながら７０℃で５時間反応させた。表１に示すＮＣＯ当量の式（１）で表される基及びイソシアネート基末端ウレタンプレポリマー（イ)〜（ニ）を得た。
【００６５】
【表１】
2020143187.tif 000002
【００６６】
表１中、ポリオール（ａ１−１）は、２官能ポリカプロラクトンポリオール（数平均分子量１，０００）を表し、ポリオール（ａ１−２）は、３官能ポリカプロラクトンポリオール（数平均分子量８５０）を表し、ポリオール（ａ１−３）は、２官能ポリカプロラクトンポリオール（数平均分子量２，０００）を表し、ポリイソシアネート（ａ２−１）は、４，４’−ジフェニルメタンジイソシアネート（ＭＤＩ）を表し、化合物（ａ３−１）は、イソプロピルアルコールを表す。
【００６７】
［合成例（Ａ−１）〜（Ａ−５）］
窒素導入管、還流冷却器、温度計、攪拌機を備えた３リットル４ツ口丸底フラスコに、表３に示すウレタンプレポリマーを仕込み、攪拌を開始した。（ａ１）、（ａ３）を用いた場合は、８０℃×３時間、減圧（−０．１ＭＰａ以下）処理を行ない、脱溶剤（脱ＭＥＫ）処理をした。充分に混合後、ＮＣＯ当量を測定し、表２に示すＮＣＯ当量となるよう計算した量のMDIを添加した。表２に示すウレタンプレポリマー（Ａ−１）〜（Ａ−４）を得た。尚、ＮＣＯ当量は、ＪＩＳ  Ｋ  ７３１２に準じて測定した。
【００６８】
【表２】
2020143187.tif 000003
【００６９】
［硬化剤調製例（ｉｉ−１））］
硬化剤（ｉｉ−１）は、フラスコに１，４−ブタンジオール／トリメチロールプロパンを７／３重量比で仕込み、１００℃に温調し、脱水を目的とした減圧処理を２時間行なった。
【００７０】
［硬化剤調製例（ｉｉ−２）］
硬化剤（ｉｉ−２）は、容器に１，４−ブタンジオール／トリメチロールプロパンを７／３重量比で仕込み、更にヒュームドシリカ（日本アエロジル製「AEROSIL  ２００」  平均粒子径：１０〜１５ｎｍ  ＢＥＴ法による比表面積：２００ｍ２／ｇ、ＳｉＯ２濃度：９９．８質量％）を８重量％になるよう仕込み、ディスパー分散機で１０分間処理した。処理液をフラスコに仕込み、１００℃に温調し、脱水を目的とした減圧処理を２時間行なった。
【００７１】
［硬化剤調製例（ｉｉ−３）］
硬化剤（ｉｉ−３）は、フラスコに有機溶媒分散コロイダルシリカ（日産化学製「ＭＥＫ−ＳＴ−４０」）を仕込み、次いで１，４−ブタンジオール／トリメチロールプロパン（７／３重量比）をコロイダルシリカが２０質量％になるよう仕込み、１００℃に温調し、脱溶剤を目的とした減圧処理を２時間処理行った。
【００７２】
［硬化剤調製例（ｉｉ−４）］
硬化剤（ｉｉ−４）は、フラスコに有機溶媒分散コロイダルシリカ（日産化学製「ＩＰＡ−ＳＴ」）を仕込み、次いで１，４−ブタンジオール／トリメチロールプロパン（７／３重量比）をコロイダルシリカが２０質量％になるよう仕込み、１００℃に温調し、脱溶剤を目的とした減圧処理を２時間処理行った。
【００７３】
［実施例１〜１２、比較例１〜４］
遠心成形機（ドラム直径：３００ｍｍ、奥行き：２００ｍｍ）のドラムに離型剤を塗布し、ドラム温度１４０℃、ドラム回転速度８５０ｒｐｍにして、遠心成形機をスタンバイさせておく。
【００７４】
次に、表３に示された部数の主剤（ｉ）を使い捨て反応容器に仕込み８０℃に温調後、その後４０℃の硬化剤（ｉｉ）を表３に示された部数を投入し、直ちに高速ミキサーにて４０秒間攪拌した。その後、主剤（ｉ）／硬化剤（ｉｉ）を４０秒減圧脱泡処理したのち、遠心成形機に投入した。１時間後回転ドラムを停止させ、ドラムに粘着しているウレタンエラストマーシートを取り出した。取り出したシートは１１０℃で１６時間のアフターキュアを行った後、２週間以上室内放置した。得られたシート厚みは、２ｍｍであった。
【００７５】
その後、得られたシートの抗張力Ｐ0及び伸度Ｅ0及び１００％モジュラスＭ0を測定した。さらに、得られたシートを温度８０℃、湿度９５％ＲＨの条件下に４週間保持（湿熱試験）し、その後の抗張力Ｐ1及び伸度Ｅ1及び１００％モジュラスＭ1を測定した。湿熱試験後の抗張力保持率及び伸度保持率を、それぞれ、以下の式に基づいて算出した。結果を表４、５に示す。
湿熱試験後の抗張力保持率（％）＝（Ｐ1−Ｐ0）／Ｐ0×１００
湿熱試験後の伸度保持率（％）＝（Ｅ1−Ｅ0）／Ｅ0×１００
湿熱試験後の１００％モジュラス保持率（％）＝（Ｍ1−Ｍ0）／Ｍ0×１００
【００７６】
尚、抗張力、伸度、１００％モジュラスは、厚さ２ｍｍのシートを用いて  ＪＩＳ  Ｋ  ７３１２に準じて測定した。
【００７７】
【表３】
2020143187.tif 000004
【００７８】
【表４】
2020143187.tif 000005
【００７９】
【表５】
2020143187.tif 000006
【００８０】
実施例１〜１２は、本発明の実施例であり、高い抗張力保持率と、高い伸度保持率とを両方達成することが可能であった。比較例１〜４は、シリカ粒子を含まない例であり、高い抗張力保持率と、高い伸度保持率との両立性が十分でなかった。